실시 예 및 비 교예 에서 제조 된 각각 의 광 변환 잉크 조성물 을 잉크젯 방식 으로 5 cm× 5 cm 유리 기판 위 에 도포 한 다음 , 자외선 광원 으로서 g , h , i 선 을 모두 함유 하 는 1 kW 고압 수은 등 을 사용 하 여 1000 mJ / ㎠ 로 조사 후 180 ℃ 의 가열 오븐 에서 30 분 동안 가열 하 여 광 변환 코팅 층 을 제조 하 였 다 .